(57)【特許請求の範囲】
【請求項１】
少なくとも水、水溶性有機溶媒、及び着色剤を含むインクジェット記録用インクであって、下記構造式（Ｉ）で表わされるフッ素系界面活性剤、及び、下記構造式（ＩＩ）で表わされるアミド化合物を含有することを特徴とするインクジェット記録用インク。
【化１】
0005919854.tif 000009
（構造式（Ｉ）中、ＡはＨまたは−ＣＯ−Ｒ１、Ｒ１はＨまたはＣＦ３（ＣＦ２）ｍを表し、ｍは０〜３の整数を表す。
Ｂは置換基を有してもよい炭素数１〜３のアルキレン基を表し、前記置換基は、炭素数１または２のアルキル基である。
Ｒｆは、ＣＦ３（ＣＦ２）ｎを表し、ｎは０〜３の整数を表す。
Ｘ及びＹは１〜４の整数を表し、Ｚは１〜２５の整数を表す。）
【化２】
0005919854.tif 000010
（構造式（ＩＩ）中、Ｒは、ＣＨ３（ＣＨ２）ｍを表し、ｍは０〜３の整数を表す。）
【請求項２】
前記構造式（Ｉ）で表わされるフッ素系界面活性剤を０．０１ｗｔ％以上１０．０ｗｔ％以下含有することを特徴とする請求項１に記載のインクジェット記録用インク。
【請求項３】
前記構造式（ＩＩ）で表わされるアミド化合物を１０．０ｗｔ％以上４５．０ｗｔ％以下含有することを特徴とする請求項１または２に記載のインクジェット記録用インク。
【請求項４】
前記着色剤は、色剤を含有するポリマー微粒子であることを特徴とする請求項１乃至３のいずれかに記載のインクジェット記録用インク。
【請求項５】
ブラックインクとカラーインクを含むインクジェット記録用インクセットであって、前記ブラックインク及びカラーインクが請求項１乃至４のいずれかに記載のインクであることを特徴とするインクジェット記録用インクセット。
【請求項６】
請求項１乃至４のいずれかに記載のインクを容器中に収容してなるインクカートリッジ。
【請求項７】
インクにエネルギーを加えてインクを飛翔させ、記録部材に画像を形成するインク飛翔手段を有するインクジェット記録装置であって、前記インクが請求項１乃至４のいずれかに記載のインクであることを特徴とするインクジェット記録装置。
【請求項８】
請求項１乃至４のいずれかに記載のインクを、記録部材上に飛翔させて形成された画像を有することを特徴とする記録物。
【発明の詳細な説明】
【技術分野】
【０００１】
本発明は、インクジェット記録用インクに関する。
【背景技術】
【０００２】
インクジェット記録方式は、非常に微細なノズルからインク液滴を吐出し、記録部材上に付着させて、文字や画像を形成する記録方式である。この方式は、他の記録方式に比べてフルカラー化が容易であり、簡易な構成の装置であっても高解像度の画像が得られる利点があるため、近年広く用いられている。
【０００３】
インクジェットプリンターに使用されるインクとしては、顔料系インクと染料系インクとがあり、顔料は染料に比べて耐水性や耐候性の観点において優れているため、近年、着色剤として顔料を用いる顔料系インクが使用されることが多くなっている。
【０００４】
しかし、顔料系インクは、染料系インクに比して、印刷時の画像ベタ部の均一性、カラー発色性、濡れ性などが劣るという問題を有する。
【０００５】
顔料系インクにおける前記問題の改善には、インクの表面張力を低下させ、インクの浸透性を向上させることが有効であるが、炭化水素系界面活性剤では、インクの浸透性を充分向上させることが困難であり、またシリコーン系界面活性剤は熱による分解が進み易く、保存安定性に問題を有し、フッ素系界面活性剤は水溶性有機溶剤や樹脂などとの相溶性が低く、また気泡が発生し易いため吐出が不安定になるという問題を有する。
【０００６】
特許文献１の特開２０１０−１６３５３３号公報には、特定構造のフッ素系界面活性剤を用いることで、普通紙においても染料系インクに近い発色性を有し、カラーブリードの発生防止及び吐出信頼性が向上したインクが開示されている。
しかし、前記インクは、フッ素系界面活性剤の添加量を増やすと気泡が生じ易く、吐出が不安定になることがあり、発色性、ベタ画像部の均一性等の画像品質と吐出安定性とを高度に両立させるには至っていない。
【発明の概要】
【発明が解決しようとする課題】
【０００７】
本発明は、前記特許文献１に記載されるフッ素系界面活性剤を含有する顔料インクを改良するものであり、インクの濡れ性を増加させ、カラー発色性、画像ベタ部の均一性、低ブリード性等の画像品質を向上させると共に、起泡性が低く、吐出安定性に優れたインクを提供することを目的とする。
【課題を解決するための手段】
【０００８】
本発明者らが上記問題を解決するため鋭意検討した結果、特定構造のフッ素系界面活性剤と特定構造のアミド化合物とを組み合わせることにより、フッ素系界面活性剤の添加による気泡が生じ難く、充分な濡れ性を確保でき、画像品質と吐出安定性とを両立できることを見いだした。本発明は係る知見に基いて完成したものである。
すなわち、上記課題は、本発明の下記（１）〜（８）により解決される。
（１）「少なくとも水、水溶性有機溶媒、及び着色剤を含むインクジェット記録用インクであって、下記構造式（I）で表わされるフッ素系界面活性剤、及び、下記構造式（II）で表わされるアミド化合物を含有することを特徴とするインクジェット記録用インク。
【０００９】
【化１】
0005919854.tif 000002
（構造式（Ｉ）中、ＡはＨまたは−ＣＯ−Ｒ１、Ｒ１はＨまたはＣＦ３（ＣＦ２）ｍを表し、ｍは０〜３の整数を表す。
Ｂは置換基を有してもよい炭素数１〜３のアルキレン基を表す。
Ｒｆは、ＣＦ３（ＣＦ２）ｎを表し、ｎは０〜３の整数を表す。
Ｘ及びＹは１〜４の整数を表し、Ｚは１〜２５の整数を表す。）
【００１０】
【化２】
0005919854.tif 000003
（構造式（II）中、Ｒは、ＣＨ３（ＣＨ２）ｍを表し、ｍは０〜３の整数を表す。）」、
（２）「前記構造式（I）で表わされるフッ素系界面活性剤を０．０１ｗｔ％以上１０．０ｗｔ％以下含有することを特徴とする前記（１）に記載のインクジェット記録用インク」、
（３）「前記構造式（II）で表わされるアミド化合物を１０．０ｗｔ％以上４５．０ｗｔ％以下含有することを特徴とする前記（１）または（２）に記載のインクジェット記録用インク」、
（４）「前記着色剤は、色剤を含有するポリマー微粒子であることを特徴とする前記（１）乃至（３）のいずれかに記載のインクジェット記録用インク」、
（５）「ブラックインクとカラーインクを含むインクジェット記録用インクセットであって、前記ブラックインク及びカラーインクが前記（１）乃至（４）のいずれかに記載のインクであることを特徴とするインクジェット記録用インクセット」、
（６）「前記（１）乃至（４）のいずれかに記載のインクを容器中に収容してなるインクカートリッジ」、
（７）「インクにエネルギーを加えてインクを飛翔させ、記録部材に画像を形成するインク飛翔手段を有するインクジェット記録装置であって、前記インクが前記（１）乃至（３）のいずれかに記載のインクであることを特徴とする前記（１）乃至（４）のいずれかに記載のインクジェット記録装置」、
（８）「前記（１）乃至（４）のいずれかに記載のインクを、記録部材上に飛翔させて形成された画像を有することを特徴とする記録物」。
【発明の効果】
【００１１】
以下の詳細かつ具体的な説明から理解されるように、本発明によれば、特定のフッ素系界面活性剤の添加量を増やしても気泡が生じ難く、インクの濡れ性を増加させ、印刷時のカラー発色性、画像ベタ部の均一性等の画像品質の向上と吐出安定性の向上とを高度に両立できるという効果を奏する。
さらに、インク中の顔料の凝集を防ぎ、ノズルの目詰まりを防止でき、吐出安定性が良好になる。
【図面の簡単な説明】
【００１２】
【図１】インクジェット記録装置の機構部の要部の平面概略図である。
【図２】インクジェットヘッドの要部拡大図である。
【図３】本発明のインクカートリッジのインク袋の一例を示す概略図である。
【図４】図１のインク袋をカートリッジケース内に収容したインクカートリッジを示す概略図である。
【発明を実施するための形態】
【００１３】
本発明のインクジェット記録用インクについて詳細に説明する。
本発明のインクジェット記録用インクは、少なくとも水、水溶性有機溶媒、及び着色剤を含むインクジェット記録用インクであって、該インク中に特定のフッ素系界面活性剤、及び、特定のアミド化合物を含有するものである。
【００１４】
＜フッ素系界面活性剤＞
本発明のフッ素系界面活性剤は、ペンダントトリフルオロエトキシ基を有するポリエーテルコポリマーであり、下記構造式（I）で表される。
【００１５】
【化３】
0005919854.tif 000004
（構造式（Ｉ）中、ＡはＨまたは−ＣＯ−Ｒ１、Ｒ１はＨまたはＣＦ３（ＣＦ２）ｍを表し、ｍは０〜３の整数を表す。
Ｂは置換基を有してもよい炭素数１〜３のアルキレン基を表し、前記置換基は、炭素数１または２のアルキル基である。
Ｒｆは、ＣＦ３（ＣＦ２）ｎを表し、ｎは０〜３の整数を表す。
Ｘ及びＹは１〜４の整数を表し、Ｚは１〜２５の整数を表す。）
【００１６】
前記フッ素系界面活性剤により、顔料系インクの表面張力が低下し、濡れ性が向上して、印刷時のドット間の埋まりが良くなり、カラーの発色性が向上する。
前記フッ素系界面活性剤としては、市販品を使用することができ、例えば、ポリフォックス（オムノバ社製）ＰＦ−７００２等を使用できる。
【００１７】
前記フッ素系界面活性剤の添加量は、０．０１質量％以上１５．０質量%未満であることが好ましく、０．０１質量％以上１０．０質量%以下であることがより好ましい。
０．１質量%未満では、十分な濡れ性が確保できないことがあり、発色性が低下することがある。また、１５．０質量％以上では、気泡が発生しやすくなり、吐出安定性に影響を与える可能性がある。
【００１８】
＜アミド化合物＞
本発明のアミド化合物は、アミド基、アルキル基及びエーテル結合をもつ溶解力の高い両親媒性の溶剤であり、下記構造式（II）で表される。
【００１９】
【化４】
0005919854.tif 000005
（構造式（II）中Ｒは、ＣＨ３  （ＣＨ２）ｍを表し、ｍは０〜３の整数を表す。）
【００２０】
前記アミド化合物を添加することにより、水溶性有機溶剤と後述するポリマー微粒子との相溶性を高め、分散性を向上させると共に、前記フッ素系界面活性剤の添加量を増加させてもインクの起泡性が抑えられ、フッ素系界面活性剤を充分量添加することが可能になり、それによって被記録部材への十分な濡れ性を確保できる。また、グリセリン、１，３−ブタンジオール等の平衡水分量の高い水溶性溶剤と、２-エチルヘキサンジオール、２，２，４−トリメチル−１，３−ペンタンジオール等の比較的疎水性な有機溶剤とを、均一に混合させ、インク中の顔料の分散状態を保持できる分散力が向上し、印字後の画像ベタ部の均一性が増すと共に、インク中の着色剤の凝集を防ぐことができる。
さらに、前記アミド化合物は沸点が高く、平衡水分量も高いので保湿力が高く、乾燥し難く保管性が向上し、さらに吐出安定性が良好になる。
【００２１】
前記アミド化合物としては、市販品を使用することができ、例えば、エクアミド：Ｍ１００（出光興産社製）エクアミド：Ｂ１００（出光興産社製）等を使用できる。
前記アミド化合物の添加量は、５質量％以上５５質量％以下であることが好ましく、１０．０質量％以上４５．０質量％以下であることがより好ましい。
５．０質量％未満では、均一に混合させる効果を十分に確保できないことがあり、５５．０質量％を超えると、インク吐出手段等の部材を侵食し、吐出等に悪影響を与えることがある。
【００２２】
＜水溶性有機溶媒＞
本発明のインクは、インクの乾燥防止及び分散安定性を向上のため、水溶性有機溶媒をも含む。
水溶性有機溶媒の例としては、以下のようなものが挙げられる。これらの水溶性有機溶媒は複数混合して使用してもよい。
グリセリン、ジエチレングリコール、１，３−ブタンジオール、３−メチル−１，３−ブタンジオール、トリエチレングリコール、プロピレングリコール、ジプロピレングリコール、トリメチロールプロパン、トリメチロールエタン、エチレングリコール、ジエチレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；
エチレングリコールモノフェニルエーテル、エチレングリコールモノベンジルエーテル等の多価アルコールアリールエーテル類；
２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；
ホルムアミド、Ｎ−メチルホルムアミド、Ｎ，Ｎ−ジメチルホルムアミド等のアミド類；
モノエタノールアミン、ジエタノールアミン、トリエタノールアミン、モノエチルアミン、ジエチルアミン、トリエチルアミン等のアミン類；
ジメチルスルホキシド、スルホラン、チオジエタノール等の含硫黄化合物類；
プロピレンカーボネート、炭酸エチレン等
【００２３】
上記水溶性有機溶剤に加えて他の湿潤剤を用いてもよく、そのような湿潤剤としては、尿素化合物や糖を含有するものが好ましい。糖類の例としては、単糖類、二糖類、オリゴ糖類（三糖類及び四糖類を含む）及び多糖類が挙げられ、好ましくはグルコース、マンノース、フルクトース、リボース、キシロース、アラビノース、ガラクトース、マルトース、セロビオース、ラクトース、スクロース、トレハロース、マルトトリオースなどが挙げられる。ここで、多糖類とは広義の糖を意味し、α−シクロデキストリン、セルロースなど自然界に広く存在する物質を含む意味に用いることとする。
また、これらの糖類の誘導体としては、前記した糖類の還元糖（例えば、糖アルコール〔一般式ＨＯＣＨ２（ＣＨＯＨ）ｎＣＨ２ＯＨ（ｎ＝２〜５の整数）〕、酸化糖（例えば、アルドン酸、ウロン酸など）、アミノ酸、チオ酸などが挙げられる。特に糖アルコールが好ましく、具体例としては、Ｄ−ソルビトール、ソルビタン、マルチトール、エリスリトール、ラクチトール、キシリトールなどが挙げられる。
【００２４】
特に、本発明においては、ジエチレングリコール、トリエチレングリコール、１，３−ブタンジオール、１，６−ヘキサンジオール、プロピレングリコール、１、５−ペンタンジオール、ジプロピレングリコール、トリメチロールプロパン、テトラメチロールプロパン、３−メチル−１，３−ブタンジオール、Ｄ−ソルビトール、キシリトールを用いると、保存安定性、及び吐出安定性に優れたインクを作製することができる。
【００２５】
顔料インクの場合、顔料と水溶性有機溶媒との比は、ヘッドからのインクの吐出安定性に大きな影響がある。顔料固形分比率が高いのに水溶性有機溶媒の配合量が少ないと、ノズルのインクメニスカス付近の水分蒸発が進み吐出不良をもたらす。
水溶性有機溶媒の配合量はインク全体の１０〜５０重量％程度であることが好ましい
【００２６】
＜着色剤＞
本発明の着色剤としては、顔料または色剤を含有するポリマー微粒子を用いることができる。
前記顔料としては、アゾ系、フタロシアニン系、アントラキノン系、ジオキサジン系、インジゴ系、チオインジゴ系、ペリレン系、イソインドレノン系、アニリンブラック、アゾメチン系、ローダミンＢレーキ顔料等の有機顔料や、カーボンブラック、酸化鉄、酸化チタン、炭酸カルシウム、硫酸バリウム、水酸化アルミニウム、バリウムイエロー、紺青、カドミウムレッド、クロムイエロー、金属粉等の無機顔料が挙げられる。
【００２７】
ブラック顔料の具体例としては、ファーネスブラック、ランプブラック、アセチレンブラック、チャンネルブラック等のカーボンブラック（Ｃ．Ｉ．ピグメントブラック７）類、銅酸化物、鉄酸化物（Ｃ．Ｉ．ピグメントブラック１１）、酸化チタン等の金属類、アニリンブラック（Ｃ．Ｉ．ピグメントブラック１）等の有機顔料が挙げられる。
【００２８】
イエロー顔料の具体例としては、Ｃ．Ｉ．ピグメントイエロー１（ファストイエローＧ）、２、３、１２（ジスアゾイエローＡＡＡ）、１３、１４、１６、１７、２０、２３、２４、３４、３５、３７、４２（黄色酸化鉄）、５３、５５、７３、７４、７５、８１、８３（ジスアゾイエローＨＲ）、８６、９３、９５、９７、９８、１００、１０１、１０４、１０８、１０９、１１０、１１４、１１７、１２０、１２５、１２８、１２９、１３７、１３８、１３９、１４７、１４８、１５０、１５１、１５３、１５４、１５５、１６６、１６８、１８０、１８５等が挙げられる。
【００２９】
マゼンタ顔料の具体例としては、Ｃ．Ｉ．ピグメントバイオレット１９、Ｃ．Ｉ．ピグメントレッド１、２、３、５、７、９、１２、１７、２２（ブリリアントファーストスカーレット）、２３、３１、３８、４８：１〔パーマネントレッド２Ｂ（Ｂａ）〕、４８：２〔パーマネントレッド２Ｂ（Ｃａ）〕、４８：３〔パーマネントレッド２Ｂ（Ｓｒ）〕、４８：４〔パーマネントレッド２Ｂ（Ｍｎ）〕、４９：１、５２：２、５３：１、５７：１（ブリリアントカーミン６Ｂ）、６０：１、６３：１、６３：２、６４：１、８１（ローダミン６Ｇレーキ）、８３、８８、９２、９７、１０１（べんがら）、１０４、１０５、１０６、１０８（カドミウムレッド）、１１２、１１４、１２２（ジメチルキナクリドン）、１２３、１４６、１４９、１６６、１６８、１７０、１７２、１７５、１７６、１７８、１７９、１８０、１８４、１８５、１９０、１９２、１９３、２０２、２０９、２１５、２１６、２１７、２１９、２２０、２２３、２２６、２２７、２２８、２３８、２４０、２５４、２５５、２７２等が挙げられる。
【００３０】
シアン顔料の具体例としては、Ｃ．Ｉ．ピグメントブルー１、２、３、１５（銅フタロシアニンブルーＲ）、１５：１、１５：２、１５：３（フタロシアニンブルーＧ）、１５：４、１５：６（フタロシアニンブルーＥ）、１６、１７：１、２２、５６、６０、６３、６４、バットブルー４、バットブルー６０等が挙げられる。
また、中間色顔料の具体例としては、レッド、グリーン、ブルー用としてＣ．Ｉ．ピグメントレッド１７７、１９４、２２４、Ｃ．Ｉ．ピグメントオレンジ１６、３６、４３、５１、５５、５９、６１、７１、Ｃ．Ｉ．ピグメントバイオレット３、１９、２３、２９、３０、３７、４０、５０、Ｃ．Ｉ．ピグメントグリーン７、３６等が挙げられる。
【００３１】
本発明のインクは、印字濃度及び印字耐久性向上のため、色剤を含有するポリマー微粒子を用いることができる。
色剤を含有するポリマー微粒子の分散体としては、疎水性染料を含有するポリマー微粒子の分散体及び顔料を含有するポリマー微粒子を使用できるが、顔料、特に有機顔料又はカーボンブラックを含有するポリマー微粒子の分散体がより好ましい。
【００３２】
顔料を含有するポリマー微粒子の分散体に用いられるポリマーとしては、ビニル系ポリマー、ポリエステル系ポリマー、ポリウレタン系ポリマー等が挙げられる。該ポリマーの中では、ビニル系ポリマーが好ましい。
【００３３】
ビニル系ポリマーとしては、（ａ）アクリル酸エステル、メタクリル酸エステル及びスチレン系モノマーからなる群より選ばれた１種以上のビニル系モノマーと、（ｂ）塩生成基を有する重合性不飽和モノマーと、（ｃ）ビニル系モノマー及び塩生成基を有する重合性不飽和モノマーと共重合可能な成分とを含有するモノマー組成物を共重合させて得られたポリマーが好ましい。
【００３４】
（ａ）のビニル系モノマーとしては、アクリル酸メチル、アクリル酸エチル、アクリル酸イソプロピル、アクリル酸ｎ−ブチル、アクリル酸ｔ−ブチル、アクリル酸イソブチル、アクリル酸ｎ−アミル、アクリル酸ｎ−ヘキシル、アクリル酸ｎ−オクチル、アクリル酸ドデシル等のアクリル酸エステル；メタクリル酸メチル、メタクリル酸イソプロピル、メタクリル酸ｎ−ブチル、メタクリル酸ｔ−ブチル、メタクリル酸イソブチル、メタクリル酸ｎ−アミル、メタクリル酸２−エチルヘキシル、メタクリル酸ラウリル等のメタクリル酸エステル；及びスチレン、ビニルトルエン、２−メチルスチレン等のスチレン系モノマーが挙げられる。
【００３５】
（ｂ）の塩生成基を有する重合性不飽和モノマーとしては、塩生成基を有するカチオン性モノマー及び塩生成基を有するアニオン性モノマーが挙げられる。
【００３６】
塩生成基を有するカチオン性モノマーとしては、不飽和３級アミン含有モノマー、不飽和アンモニウム塩含有モノマー等が挙げられる。その好ましい例としては、Ｎ，Ｎ−ジエチルアミノエチルアクリレート、Ｎ−（Ｎ’，Ｎ’- ジメチルアミノエチル）アクリルアミド、ビニルピリジン、２−メチル−５−ビニルピリジン、ジメチルアミノエチルメタクリレート、ジエチルアミノエチルメタクリレート等が挙げられる。
【００３７】
塩生成基を有するアニオン性モノマーとしては、不飽和カルボン酸モノマー、不飽和スルホン酸モノマー、不飽和リン酸モノマー等が挙げられる。その好ましい例としては、アクリル酸、メタクリル酸、イタコン酸、マレイン酸、フマル酸等が挙げられる。
【００３８】
（ｃ）のビニル系モノマー及び塩生成基を有する重合性不飽和モノマーと共重合可能な成分としては、アクリルアミド系モノマー、メタクリルアミド系モノマー、水酸基含有モノマー、片末端に重合性官能基を有するマクロマー、例えば、シリコーンマクロマー、スチレン系マクロマー、ポリエステル系マクロマー、ポリウレタン系マクロマー、ポリアルキルエーテルマクロマー、特に、ＣＨ2 ＝Ｃ（Ｒ5 ）ＣＯＯ（Ｒ6 Ｏ）p Ｒ7  （式中、Ｒ5 は水素原子又は低級アルキル基、Ｒ6 はヘテロ原子を有していてもよい炭素数１〜３０の２価の炭化水素基、Ｒ7 は水素原子又はヘテロ原子を有していてもよい炭素数１〜３０の１価の炭化水素基、ｐは１〜６０の数を示す）で表されるマクロマー等が挙げられ、それらのモノマーは単独で又は２種以上を混合して用いることができる。なお、それらのモノマーは、例示であり、本発明は、かかる例示のみに限定されるものではない。
【００３９】
前記水酸基含有モノマーとしては、２−ヒドロキシエチルアクリレート及び２−ヒドロキシエチルメタクリレートが好ましい。
【００４０】
前記ＣＨ2 ＝Ｃ（Ｒ5 ）ＣＯＯ（Ｒ6 Ｏ）p Ｒ7のマクロマーとしては、ポリエチレングリコール（２〜３０) （メタ）アクリレート及びメトキシポリエチレングリコール（１〜３０）（メタ）アクリレートが好ましい。なお、本明細書における「（メタ）アクリレート」は、アクリレート又はメタクリレートを示す。
【００４１】
前記共重合可能な成分の中では、マクロマーが好ましく、シリコーンマクロマー、スチレン系マクロマー及びポリアルキルエーテルマクロマーがより好ましい。
【００４２】
モノマー組成物におけるビニル系モノマーの含有量は、ポリマーエマルジョンの分散安定性の向上及びインクジェットプリンターヘッドの焦げつきの回避の観点から、１〜７５重量％、好ましくは５〜６０重量％、さらに好ましくは１０〜５０重量％であることが望ましい。
【００４３】
モノマー組成物における塩生成基を有する重合性不飽和モノマーの含有量は、ポリマーエマルジョンの分散安定性の向上及びインクジェットプリンターヘッドの焦げつきの回避の観点から、２〜４０重量％、好ましくは５〜２０重量％であることが望ましい。
【００４４】
モノマー組成物におけるビニル系モノマー及び塩生成基を有する重合性不飽和モノマーと共重合可能なモノマーの含有量は、ポリマーエマルジョンの分散安定性の向上及びインクジェットプリンターヘッドの焦げつきの回避の観点から、５〜９０重量％、好ましくは１０〜８５重量％、さらに好ましくは２０〜６０重量％であることが望ましい。
【００４５】
また、ポリマー微粒子の平均粒径は、分散安定性の観点から、２０〜２００ ｎｍであることが好ましく、インク中のポリマー微粒子の含有量は１０重量％〜４０重量％であることが好ましい。
【００４６】
なお、本発明における平均粒径は、日機装社製マイクロトラックＵＰＡ−１５０を用い、測定サンプル中の顔料濃度が０．０１重量％になるように純水で希釈したサンプルを用い、粒子屈折率１．５１、粒子密度１．４ｇ／ｃｍ３、溶媒パラメーターとして純水のパラメーターを用い、２３℃で測定した５０％平均粒径（Ｄ５０）のことである。
【００４７】
本発明のインクには、上記したものの他に、ｐＨ調整剤、防腐防黴剤、防錆剤、キレート試薬などの従来公知の添加剤を加えることができる。
【００４８】
ｐＨ調整剤は、インクをアルカリ性に保つことにより分散状態を安定化し、吐出を安定化する目的で添加する。しかし、ｐＨ１１以上ではインクジェットのヘッドやインク供給ユニットを溶かし出す量が大きく、ヘッドやユニットの材質によっては、長期間使用した際に、インクの変質や、漏洩、吐出不良等の問題が発生しやすい。顔料の場合には、顔料を分散剤とともに水に混練分散する際にｐＨ調整剤を加える方が、混練分散後、湿潤剤、浸透剤等の添加剤とともに加えるよりも望ましい。これは、ｐＨ調整剤によっては添加により分散を破壊する場合もあるためである。
【００４９】
ｐＨ調整剤としては、アルコールアミン類、アルカリ金属水酸化物、アンモニウム水酸化物、ホスホニウム水酸化物、アルカリ金属炭酸塩を一種類以上含むものが好ましい。
アルコールアミン類としては、ジエタノールアミン、トリエタノールアミン、２−アミノ−２−エチル−１，３−プロパンジオール等が、アルカリ金属水酸化物としては、水酸化リチウム、水酸化ナトリウム、水酸化カリウム等が、アンモニウム水酸化物としては、水酸化アンモニウム、第４級アンモニウム水酸化物等が、ホスホニウム水酸化物としては、第４級ホスホニウム水酸化物が、アルカリ金属炭酸塩としては、炭酸リチウム、炭酸ナトリウム、炭酸カリウム等が挙げられる。
【００５０】
防腐防黴剤としては、デヒドロ酢酸ナトリウム、ソルビン酸ナトリウム、２−ピリジンチオール−１−オキサイドナトリウム、安息香酸ナトリウム、ペンタクロロフェノールナトリウム等が挙げられる。
防錆剤としては、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
キレート試薬としては、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【００５１】
本発明の記録用インクの粘度、表面張力、ｐＨは、使用目的に応じて適宜選択することができるが、粘度は２５℃で、５〜２０ｍＰａ・ｓｅｃが好ましく、５〜１０ｍＰａ・ｓｅｃであることか好ましい。前記粘度がこの範囲を超えると、吐出安定性の確保が困難になることがある。
また、表面張力は、２０℃で、２２〜５５ｍＮ／ｍが好ましい。前記表面張力が、これ未満であると、紙上での滲みが顕著になり、安定した噴射が得られないことがあり、これを超えると、紙へのインク浸透が十分に起らず、乾燥時間の長時間化を招くことがある。
また、ｐＨは７〜１０であることが好ましい。
【００５２】
本発明の記録用インクは、２種以上併用したインクセットを使用して記録を行うと、多色画像を形成することができ、全色併用したインクセットを使用して記録を行うと、フルカラー画像を形成することができる。
【００５３】
本発明のインクは、インクジェット記録方式による各種記録装置、例えば、インクジェット記録用プリンタ、ファクシミリ装置、複写装置、プリンタ／ファックス／コピア複合機などに好適に使用することができる。
【００５４】
次に、インクジェット記録装置の一例について、図１、図２により説明する。
図１示したインクジェット記録装置は、記録用紙（１４２）に対してインク滴を吐出する４個のインクジェットヘッド（１３４）と、４個のインクジェットヘッド（１３４）をキャリッジ走査方向（主走査方向）に移動可能に搭載したキャリッジ（１３３）と、記録用紙（１４２）をベルト（用紙）搬送方向（副操作方向）に搬送する無端状の搬送ベルト（１４１）と、搬送ベルトが掛け渡された駆動ローラー（１５７）及び従動ローラー（１５８）とを備えている。
さらに、図示しないが、各インクジェットヘッド（１３４）に、それぞれ色の異なる（例えば、イエロー、シアン、マゼンタ、ブラック）インクジェット用インク（以下、単に「インク」ともいう。）を導入するインクカートリッジ、キャリッジ（１３３）をキャリッジ走査方向に移動するキャリッジ駆動部、駆動ローラー（１５７）を回転させて搬送ベルトを走行させるベルト駆動部、各インクジェットヘッド（１３４）を吐出駆動させるヘッドドライバ、キャリッジ（１３３）の走査領域の一方の端部に設けられ、各インクジェットヘッド（１３４）に対してメンテナンスを行うメンテナンス装置等を備えている。メンテナンス装置は、キャップ、ワイパーブレード、空吐出受け、ワイパークリーナー等から構成されている。
そして、インクジェット記録装置は、４個のインクジェットヘッド（１３４）を、キャリッジ（１３３）を介してキャリッジ走査方向に移動させながら、各色のインクを記録用紙（１４２）に吐出させると共に、記録用紙（１４２）をベルト搬送方向に搬送することで、記録用紙（１４２）に対して画像を形成（印刷）するようになっている。
【００５５】
図２に示すように、各インクジェットヘッドは、ピエゾ型のものであり、インク供給口（不図示）と、共通液室（１ｂ）となる彫り込みを形成したフレーム（１０）と、流体抵抗部（２ａ）と、彫り込み形成された加圧液室（２ｂ）と、ノズル（３ａ）に連通する連通口（２ｃ）を形成した流路板（２０）と、多数のノズル（３ａ）が形成されたノズル板と、ベース（４０）に固定され、上記のヘッドドライバから駆動波形が印加される積層圧電素子（５０）と、積層圧電素子（５０）と接合する凸部（６ａ）、ダイヤフラム部（６ｂ）及びインク流入口（６ｃ）を有する振動板（６０）と、積層圧電素子（５０）と振動板（６０）とを接着する接着層（７０）とを備えている。なお、各インクジェットヘッドは、ピエゾ型に限らず、サーマル型、静電型等でもよい。
【００５６】
ノズル板は、金属材料、例えば、電鋳工法によるＮｉメッキ膜等で形成されたものである。このノズル板のインク吐出面側表面（液滴吐出面側表面）に、撥インク層（撥液層）が形成されている。
【００５７】
前記インクジェットヘッドのノズルプレート面には、ＰＴＦＥ（ポリテトラフルオロエチレン）／Ｎｉ共析メッキ、フッ素樹脂の電着塗装、蒸発性のあるフッ素樹脂（例えばフッ化ピッチなど）の蒸着、シリコーン樹脂、フッ素系樹脂の塗布などにより、撥インク層を設ける。低表面張力の高浸透性インクに対しても十分な撥インク性を保持するためには、フッ素系シランカップリング剤を含む撥インク層、又はシリコーン樹脂を含む撥インク層を設けることが好ましい。
フッ素系シランカップリング剤を含む撥インク層を設ける際には、フッ素系シランカップリング剤との結合点となる水酸基を多く存在させて密着性を向上させるため、ノズル基板と撥インク層の間に無機酸化物層を設ける場合もある。無機酸化物層の材料としては、ＳｉＯ２、ＴｉＯ２などが挙げられ、膜厚は１０〜２０００Åが好ましく、更に好ましくは１００〜１０００Åである。
【００５８】
フッ素系シランカップリング剤は特に限定されるものではないが、特公平３−４３０６５号、特開平６−２１０８５７号、特開平１０−３２９８４号、特開２０００−９４５６７号、特開２００２−１４５６４５号、特開２００３−３４１０７０号、特開２００７−１０６０２４号、特開２００７−１２５８４９号公報等に開示されたものが挙げられる。特に好ましい例としては、変性パーフルオロポリオキセタン（ダイキン工業社製：オプツールＤＳＸ）が挙げられる。この場合、膜厚は１〜２００Åが好ましく、更に好ましくは１０〜１００Åである。
フッ素系シランカップリング剤による撥インク層の形成方法としては、スピンコート、ロールコート、ディッピング等の塗布法、印刷法、真空蒸着法等が挙げられる。
フッ素系シランカップリング剤による撥インク層は、下地層と化学結合が形成されているので機械的な耐久性は高いが、インク接液のように結合が切れるような化学的なハザードに対しては十分な耐久性がない。しかし、本発明のインクを用いるとインク接液性が大幅に改善される。
【００５９】
また、シリコーン樹脂は、ＳｉとＯからできたシロキサン結合を基本骨格とした樹脂であり、オイル、レジン、エラストマー等の種々の形態で市販されている。本発明で重要な撥インク性以外にも耐熱性、離型性、消泡性、粘着性等種々の特性を備えている。シリコーン樹脂には常温硬化型、加熱硬化型、紫外線硬化型等があり、作製方法や使用用途に応じて選択できる。
シリコーン樹脂を含む撥インク層をノズル面上に形成する方法としては、液状のシリコーン樹脂材料を真空蒸着する方法、シリコーンオイルをプラズマ重合することにより形成する方法、スピンコート、ディッピング、スプレーコート等の塗布により形成する方法、電着法等が挙げられる。撥インク層を形成する際には、電着法を除き、ノズル孔及びノズル板裏面をフォトレジスト、水溶性樹脂等でマスキングし、撥インク層形成後、レジストを剥離除去すれば、ノズル板表面のみにシリコーン樹脂を含む撥インク層を形成することができる。この場合、アルカリ性の強い剥離液を使用すると撥インク層にダメージを与えるので、注意が必要である。
シリコーン樹脂を含む撥インク層の膜厚は、０．１〜５．０μｍが好ましく、０．１〜１．０μｍがより好ましい。膜厚が０．１μｍ未満では、ワイピングに対する耐久性が悪化し、長期間使用時に撥インク性が低下してしまうことがあり、５．０μｍを超えると、必要以上の膜厚の撥インク層となり、無駄な製造コストがかかることになる。
【００６０】
本発明のインクセットを構成する各インクは、容器に収容してインクカートリッジとして用いることができ、更に必要に応じて適宜選択したその他の部材を付設してもよい。
容器としては、特に制限はなく、目的に応じてその形状、構造、大きさ、材質等を適宜選択することができ、例えば、アルミニウムラミネートフィルム、樹脂フィルム等で形成されたインク袋などを有するものなどが好適に挙げられる。
【００６１】
上記インクカートリッジについて、図３及び図４を参照して説明する。ここで、図３は、本発明のインクカートリッジのインク袋（２４１）の一例を示す概略図であり、図４は図３のインク袋（２４１）をカートリッジケース（２４４）内に収容したインクカートリッジ（２００）を示す概略図である。
【００６２】
図３に示すように、インク注入口（２４２）からインクをインク袋（２４１）内に充填し、該インク袋中に残った空気を排気した後、該インク注入口（２４２）を融着により閉じる。使用時には、ゴム部材からなるインク排出口（２４３）に装置本体の針を刺して装置に供給する。インク袋（２４１）は、透気性のないアルミニウムラミネートフィルム等の包装部材により形成する。そして、図４に示すように、通常、プラスチック製のカートリッジケース（２４４）内に収容し、インクカートリッジ（２００）として各種インクジェット記録装置に着脱可能に装着して用いる。
本発明のインクカートリッジは、前述の本発明のインクジェット記録装置に着脱可能に装着して用いることが特に好ましい。
【実施例】
【００６３】
以下、本発明を実施例により詳細に説明するが、本発明は下記実施例に限定されるものではない。なお、特に断りのないかぎり％は質量％を表す。
【００６４】
＜顔料分散体の作製＞
（シアン分散体）
機械式攪拌機、温度計、窒素ガス導入管、還流管及び滴下ロートを備えた１Ｌフラスコ内を十分に窒素ガスで置換した後、スチレン１１．２ｇ、アクリル酸２．８ｇ、ラウリルメタクリレート１２．０ｇ、ポリエチレングリコールメタクリレート４．０ｇ、スチレンマクロマー（東亜合成（株）製、商品名：ＡＳ−６）４．０ｇ及びメルカプトエタノール０．４ｇを仕込み、６５℃に昇温した。次にスチレン１００．８ｇ、アクリル酸２５．２ｇ、ラウリルメタクリレート１０８．０ｇ、ポリエチレングリコールメタクリレート３６．０ｇ、ヒドロキシエチルメタクリレート６０．０ｇ、スチレンマクロマー（東亜合成（株）製、商品名：ＡＳ−６）３６．０ｇ、メルカプトエタノール３．６ｇ、アゾビスジメチルバレロニトリル２．４ｇ及びメチルエチルケトン１８ｇの混合溶液を２．５時間かけてフラスコ内に滴下した。
滴下終了後、アゾビスジメチルバレロニトリル０．８ｇ及びメチルエチルケトン１８ｇの混合溶液を０．５時間かけてフラスコ内に滴下した。６５℃で１時間熟成した後、アゾビスジメチルバレロニトリル０．８ｇを添加し、更に１時間熟成した。反応終了後、フラスコ内に、メチルエチルケトン３６４ｇを添加し、濃度が５０％のポリマー溶液８００ｇを得た。
次にポリマー溶液の一部を乾燥し、ゲルパーミエイションクロマトグラフィー（標準：ポリスチレン、溶媒：テトラヒドロフラン）で測定したところ、重量平均分子量は１５０００であった。
【００６５】
前記ポリマー溶液２８ｇ、銅フタロシアニン顔料２６ｇ、１ｍｏｌ／Ｌ水酸化カリウム水溶液１３．６ｇ、メチルエチルケトン２０ｇ及びイオン交換水３０ｇを十分に攪拌した。
その後、３本ロールミル（（株）ノリタケカンパニー製、商品名：ＮＲ−８４Ａ）を用いて２０回混練した。得られたペーストをイオン交換水２００ｇに投入し、十分に攪拌した後、エバポレーターを用いてメチルエチルケトン及び水を留去し、固形分量が２０．０ｗｔ％の青色のポリマー微粒子分散体１６０ｇを得た。
ポリマー微粒子のマイクロトラックＵＰＡで測定した平均粒子径（Ｄ５０％）は９８ｎｍであった。
【００６６】
（マゼンタ分散体）
前記シアン分散体の銅フタロシアニン顔料を顔料ピグメントレッド１２２に変更したほかはシアン分散体の作製と同様にして赤紫色のポリマー微粒子分散体を得た。ポリマー微粒子のマイクロトラックＵＰＡで測定した平均粒子径（Ｄ５０％）は124ｎｍであった。
【００６７】
（イエロー分散体）
前記シアン分散体の銅フタロシアニン顔料を顔料ピグメントイエロー７４に変更したほかはシアン分散体の作製と同様にして黄色のポリマー微粒子分散体を得た。ポリマー微粒子のマイクロトラックＵＰＡで測定した平均粒子径（Ｄ５０％）は78ｎｍであった。
【００６８】
（ブラック分散体）
前記シアン分散体の銅フタロシアニン顔料をカーボンブラック（デグサ社ＦＷ１００）に変更したほかはシアン分散体の作製と同様にして黒色のポリマー微粒子分散体を得た。ポリマー微粒子のマイクロトラックＵＰＡで測定した平均粒子径（Ｄ５０％）は110ｎｍであった。
【００６９】
（実施例１）
（インク１−Ｃの調整）
シアン分散体                                                  ２０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）１５．０％
（Ｒ＝ＣＨ３）
１、３−ブタンジオール                                        １３．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００７０】
（インク１−Ｍの調整）
マゼンタ分散体                                                 ３０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）  １５．０％
（Ｒ＝ＣＨ３）
１、３−ブタンジオール                                        １２．５％
グリセリン                                                      ９．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００７１】
（インク１−Ｙの調整）
イエロー分散体                                                ２０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００） １５．０％
（Ｒ＝ＣＨ３）
１、３−ブタンジオール                                        １０．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００７２】
（インク１−Ｋの調整）
ブラックー分散体                                              ３０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）１５．０％
（Ｒ＝ＣＨ３）
１，５ペンタンジオール                                        １０．０％
グリセリン                                                      ７．５％
２−ピロリドン                                                  ２．０％
２−エチル１，３−ヘキサンジオール                              ２．０％
Ｃ１２Ｈ２４−（ＯＣＨ２ＣＨ２）９ＯＨ                               １．０％
プロキセルＬＶ                                                  ０．２％
１Ｎ−ＮａＯＨ                                                  ０．６％
イオン交換水                                                        残量
【００７３】
（実施例２）
（インク２−Ｃの調整）
シアン分散体                                                  ２０．０％
構造式（I）のフッ素系界面活性剤（OMNOVA社製Polyfox）        １０．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ２ＣＦ３）
構造式（II）のアミド化合物（出光興産社製エクアミド：Ｍ１００）  １５．０％
（Ｒ＝ＣＨ３）
へキシレングリコール                                            ４．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００７４】
（インク２−Ｍの調整）
マゼンタ分散体                                                ２０．０％
構造式（I）のフッ素系界面活性剤（OMNOVA社製Polyfox）        １０．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ２ＣＦ３）
構造式（II）のアミド化合物（出光興産社製エクアミド：Ｍ１００）  １５．０％
（Ｒ＝ＣＨ３）  
３−メチル−１，３−ブタンジオール                            １１．５％
エチレングリコール                                              ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００７５】
（インク２−Ｙの調整）
イエロー分散体                                                ２０．０％
構造式（I）のフッ素系界面活性剤（OMNOVA社製Polyfox）          １０．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ２ＣＦ３）
構造式（II）のアミド化合物（出光興産社製エクアミド：Ｍ１００）  １５．０％
（Ｒ＝ＣＨ３）  
１，３−ブタンジオール                                            ８．５％
グリセリン                                                        ７．５％
２−エチル１，３−ヘキサンジオール                                ２．０％
プロキセルＬＶ                                                    ０．２％
１Ｎ−ＮａＯＨ                                                    ０．５％
イオン交換水                                                          残量
【００７６】
（インク２−Ｋの調整）
ブラック分散体                                                ２０．０％
構造式（I）のフッ素系界面活性剤（OMNOVA社製Polyfox）          １０．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ２ＣＦ３）
構造式（II）のアミド化合物（出光興産社製エクアミド：Ｍ１００）  １５．０％
（Ｒ＝ＣＨ３）    
２−メチル−２，４−ペンタンジオール                            １１．５％
２−ピロリドン                                                    ２．０％
２，２，４−トリメチル１，３−ペンタンジオール                    ２．０％
プロキセルＬＶ                                                    ０．２％
１Ｎ−ＮａＯＨ                                                    ０．５％
イオン交換水                                                          残量
【００７７】
（実施例３）
（インク３−Ｃの調整）
シアン分散体                                                  ２０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）２ＣＦ３）
構造式（II）のアミド化合物（出光興産社製エクアミド：Ｂ１００）  ４５．０％
（Ｒ＝ＣＨ３（ＣＨ２）３）
グリセリン                                                      ８．０％
２，２，４−トリメチル１，３−ペンタンジオール                  ２．０％
３−メチル−１，５−ペンタンジオール                            ７．５％
プロキセルＬＶ                                                  ０．２％
１Ｎ−ＮａＯＨ                                                  ０．３％
イオン交換水                                                        残量
【００７８】
（インク３−Ｍの調整）
マゼンタ分散体                                                ３０．０％
構造式（I）のフッ素系界面活性剤（OMNOVA社製Polyfox）      ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）２ＣＦ３）
構造式（II）のアミド化合物（出光興産社製エクアミド：Ｂ１００）  ４５．０％
（Ｒ＝ＣＨ３（ＣＨ２）３）
グリセリン                                                    １０．０％
２，２，４−トリメチル１，３−ペンタンジオール                  ２．０％
３−メチル−１，５−ペンタンジオール                            ５．０％
１Ｎ−ＮａＯＨ                                                  ０．５％
イオン交換水                                                        残量
【００７９】
（インク３−Ｙの調整）
イエロー分散体                                                  ２０．０％
構造式（I）のフッ素系界面活性剤（OMNOVA社製Polyfox）            ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）２ＣＦ３）
構造式（II）のアミド化合物（出光興産社製エクアミド：Ｂ１００）  ４５．０％
（Ｒ＝ＣＨ３（ＣＨ２）３）
３−メチル−１，５−ペンタンジオール                              ８．０％
グリセリン                                                        ７．０％
２，２，４−トリメチル１，３−ペンタンジオール                    ２．０％
プロキセルＬＶ                                                    ０．２％
１Ｎ−ＮａＯＨ                                                    ０．３％
イオン交換水                                                          残量
【００８０】
（インク３−Ｋの調整）
ブラック分散体                                                ３０．０％
構造式（I）のフッ素系界面活性剤（OMNOVA社製Polyfox）            ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）２ＣＦ３）
構造式（II）のアミド化合物（出光興産社製エクアミド：Ｂ１００）  ４５．０％
（Ｒ＝ＣＨ３（ＣＨ２）３）
３−メチル−１，３−ブタンジオール                              ５．０％
グリセリン                                                    １０．０％
２−ピロリドン                                                  ２．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００８１】
（比較例１）
（インク４−Ｃの調整）
シアン分散体                                                  ２０．０％
１，３−ブタンジオール                                        ２３．０％
グリセリン                                                      ８．０％
２−エチル１，３−ヘキサンジオール                              ２．０％
ＥＣＴＤ−３ＮＥＸ（日光ケミカルズ製）                          １．０％
プロキセルＬＶ                                                  ０．２％
１Ｎ−ＮａＯＨ                                                  ０．５％
イオン交換水                                                        残量
【００８２】
（インク４−Ｍの調整）
マゼンタ分散体                                                ３０．０％
１，３−ブタンジオール                                        ２２．５％
グリセリン                                                      ９．０％
２−エチル１，３−ヘキサンジオール                              ２．０％
ＥＣＴＤ−３ＮＥＸ（日光ケミカルズ製）                          １．０％
プロキセルＬＶ                                                  ０．２％
１Ｎ−ＮａＯＨ                                                  ０．５％
イオン交換水                                                        残量
【００８３】
（インク４−Ｙの調整）
イエロー分散体                                                ２０．０％
１，６−ヘキサンジオール                                      ２４．５％
グリセリン                                                      ８．０％
２−エチル１，３−ヘキサンジオール                              ２．０％
ユニセーフＡ−ＬＹ（日本油脂製）                                ０．５％
プロキセルＬＶ                                                  ０．２％
１Ｎ−ＮａＯＨ                                                  ０．５％
イオン交換水                                                        残量
【００８４】
（インク４−Ｋの調整）
ブラック分散体                                                ３０．０％
１，５−ペンタンジオール                                        ２．０％
グリセリン                                                      ９．０％
２−ピロリドン                                                  ２．０％
２−エチル１，３−ヘキサンジオール                              ２．０％
Ｃ１２Ｈ２４−（ＯＣＨ２ＣＨ２）９ＯＨ                                １．０％
ニッサンアノンＢＬ−ＳＦ（日本油脂製）                          ０．１％
プロキセルＬＶ                                                  ０．２％
１Ｎ−ＮａＯＨ                                                  ０．６％
イオン交換水                                                        残量
【００８５】
（比較例２）
（インク５−Ｃの調整）
シアン分散体                                                  ２０．０％
構造式（I）のフッ素系界面活性剤（OMNOVA社製Polyfox）          ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
３−メチル−１，３−ブタンジオール                            １０．０％
ヘキシレングリコール                                            ４．０％
グリセリン                                                      ８．０％
２−エチル１，３−ヘキサンジオール                              ２．０％
プロキセルＬＶ                                                  ０．２％
１Ｎ−ＮａＯＨ                                                  ０．６％
イオン交換水                                                        残量
【００８６】
（インク５−Ｍの調整）
マゼンタ分散体                                                ３０．０％
構造式（I）のフッ素系界面活性剤（OMNOVA社製Polyfox）          ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
３−メチル−１，３−ブタンジオール                            １１．５％
エチレングリコール                                              ５．０％
グリセリン                                                      ５．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００８７】
（インク５−Ｙの調整）
イエロー分散体                                                ２０．０％
構造式（I）のフッ素系界面活性剤（OMNOVA社製Polyfox）            ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
３−メチル−１，５−ペンタンジオール                          １２．０％
３−メチル−１，３−ブタンジオール                            １５．０％
グリセリン                                                      ７．０％
２，２，４−トリメチル１，３−ペンタンジオール                  ２．０％
プロキセルＬＶ                                                  ０．２％
１Ｎ−ＮａＯＨ                                                  ０．６％
イオン交換水                                                        残量
【００８８】
（インク５−Ｋの調整）
ブラック分散体                                                 ３０・０％
構造式（I）のフッ素系界面活性剤（OMNOVA社製Polyfox）            ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
３−メチル−１，３−ブタンジオール                            ２２．５％
グリセリン                                                      ７．５％
２−ピロリドン                                                  ２．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００８９】
（比較例３）
（インク６−Ｃの調整）
シアン分散体                                                  ２０．０％
構造式（II）のアミド化合物（出光興産社製エクアミド：Ｍ１００）１５．０％
（Ｒ＝ＣＨ３）    
１，３−ブタンジオール                                        １３．０％
グリセリン                                                      ６．０％
２−エチル１，３−ヘキサンジオール                              ２．０％
プロキセルＬＶ                                                  ０．２％
１Ｎ−ＮａＯＨ                                                  ０．５％
ＥＣＴＤ−３ＮＥＸ（日光ケミカルズ製）                          ０．４％
イオン交換水                                                        残量
【００９０】
（インク６−Ｍの調整）
マゼンタ分散体                                                ３０．０％
構造式（II）のアミド化合物（出光興産社製エクアミド：Ｍ１００）１５．０％
（Ｒ＝ＣＨ３）    
１，３−ブタンジオール                                        １２．５％
グリセリン                                                      ７．０％
２−エチル１，３−ヘキサンジオール                              ２．０％
プロキセルＬＶ                                                  ０．２％
１Ｎ−ＮａＯＨ                                                  ０．５％
ＥＣＴＤ−３ＮＥＸ（日光ケミカルズ製）                          ０．８％
イオン交換水                                                        残量
【００９１】
（インク６−Ｙの調整）
イエロー分散体                                                ２０．０％
構造式（II）のアミド化合物（出光興産社製エクアミド：Ｍ１００）１５．０％
（Ｒ＝ＣＨ３）    
１，６−ヘキサンジオール                                      １６．５％
グリセリン                                                      ８．０％
２−エチル１，３−ヘキサンジオール                              ２．０％
ユニセーフＡ−ＬＹ（日本油脂製）                                ０．５％
プロキセルＬＶ                                                  ０．２％
１Ｎ−ＮａＯＨ                                                  ０．５％
イオン交換水                                                        残量
【００９２】
（インク６−Ｋの調整）
ブラック分散体                                                  ３０．０％
構造式（II）のアミド化合物（出光興産社製エクアミド：Ｍ１００）  １５．０％
（Ｒ＝ＣＨ３）      
１，５−ペンタンジオール                                        １２．５％
グリセリン                                                        ５．５％
２−ピロリドン                                                    ２．０％
２−エチル１，３−ヘキサンジオール                                ２．０％
ニッサンアノンＢＬ−ＳＦ（日本油脂製）                            ０．３％
Ｃ１２Ｈ２４−（ＯＣＨ２ＣＨ２）９ＯＨ                            １．０％
プロキセルＬＶ                                                    ０．２％
１Ｎ−ＮａＯＨ                                                    ０．６％
イオン交換水                                                          残量
【００９３】
（実施例４）
（インク７−Ｃの調整）
シアン分散体                                                  ２０．０％
構造式（I）のフッ素系界面活性剤（OMNOVA社製Polyfox）      ０．００５％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）３ＣＦ３）
構造式（II）のアミド化合物（出光興産社製エクアミド：Ｂ１００）１５．０％
（Ｒ＝ＣＨ３（ＣＨ２）３）
１，３−ブタンジオール                                        １３．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００９４】
（インク７−Ｍの調整）
マゼンタ分散体                                                ３０．０％
構造式（I）のフッ素系界面活性剤（OMNOVA社製Polyfox）        ０．００５％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）３ＣＦ３）
構造式（II）のアミド化合物（出光興産社製エクアミド：Ｂ１００）１５．０％
（Ｒ＝ＣＨ３（ＣＨ２）３）
１，３−ブタンジオール                                        １２．５％
グリセリン                                                      ９．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００９５】
（インク７−Ｙの調整）
イエロー分散体                                                ２０．０％
構造式（I）のフッ素系界面活性剤（OMNOVA社製Polyfox）        ０．００５％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）３ＣＦ３）
構造式（II）のアミド化合物（出光興産社製エクアミド：Ｂ１００）１５．０％
（Ｒ＝ＣＨ３（ＣＨ２）３）
１，６−ヘキサンジオール                                      １０．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００９６】
（インク７−Ｋの調整）
ブラック分散体                                               ３０．０ ％
構造式（I）のフッ素系界面活性剤（OMNOVA社製Polyfox）      ０．００５％
（Ａ＝Ｈ、Ｂ＝ＣＨ２Ｃ（ＣＨ３）２ＣＨ２、Ｘ＝２、Ｙ＝２、Ｚ＝１、Ｒｆ＝（ＣＦ２）３ＣＦ３）
構造式（II）のアミド化合物（出光興産社製エクアミド：Ｂ１００）１５．０％
（Ｒ＝ＣＨ３（ＣＨ２）３）
１，５−ペンタンジオール                                      １０．０％
グリセリン                                                      ７．５％
２−ピロリドン                                                  ２．０％
２−エチル１，３−ヘキサンジオール                              ２．０％
Ｃ１２Ｈ２４−（ＯＣＨ２ＣＨ２）９ＯＨ                          １．０％
プロキセルＬＶ                                                  ０．２％
１Ｎ−ＮａＯＨ                                                  ０．６％
イオン交換水                                                        残量
【００９７】
（実施例５）
（インク８−Ｃの調整）
シアン分散体                                                  ２０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ３）
構造式（II）のアミド化合物（出光興産社製エクアミド：Ｂ１００）  ８．０％
（Ｒ＝ＣＨ３（ＣＨ２）３）
１，３−ブタンジオール                                        １５．０％
グリセリン                                                      ８．０％
２−エチル１，３−ヘキサンジオール                              ２．０％
プロキセルＬＶ                                                  ０．２％
１Ｎ−ＮａＯＨ                                                  ０．３％
イオン交換水                                                        残量
【００９８】
（インク８−Ｍの調整）
マゼンタ分散体                                                ３０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ３）
構造式（II）のアミド化合物（出光興産社製エクアミド：Ｂ１００）  ８．０％
（Ｒ＝ＣＨ３（ＣＨ２）３）  
１，３−ブタンジオール                                        １５．０％
グリセリン                                                      ９．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【００９９】
（インク８−Ｙの調整）
イエロー分散体                                                ２０．０％
構造式（I）のフッ素系界面活性剤（OMNOVA社製Polyfox）            ２．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ３）
構造式（II）のアミド化合物（出光興産社製エクアミド：Ｂ１００）  ８．０％
（Ｒ＝ＣＨ３（ＣＨ２）３）
１，６−ヘキサンジオール                                      １５．０％
グリセリン                                                      ８．０％
２−エチル１，３−ヘキサンジオール                              ２．０％
プロキセルＬＶ                                                  ０．２％
１Ｎ−ＮａＯＨ                                                  ０．３％
イオン交換水                                                        残量
【０１００】
（インク８−Ｋの調整）
ブラック分散体                                                ３０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝３、Ｚ＝１、Ｒｆ＝ＣＦ３）
構造式（II）のアミド化合物（出光興産社製エクアミド：Ｂ１００）  ８．０％
（Ｒ＝ＣＨ３（ＣＨ２）３）
１，５−ペンタンジオール                                      １０．０％
グリセリン                                                      ７．５％
２−ピロリドン                                                  ２．０％
２−エチル１，３−ヘキサンジオール                              ２．０％
Ｃ１２Ｈ２４−（ＯＣＨ２ＣＨ２）９ＯＨ                          １．０％
プロキセルＬＶ                                                  ０．２％
１Ｎ−ＮａＯＨ                                                  ０．６％
イオン交換水                                                        残量
【０１０１】
（実施例６）
（インク９−Ｃの調整）
シアン分散体                                                  ２０．０％
構造式（I）のフッ素系界面活性剤（OMNOVA社製Polyfox）          １３．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）１５．０％
（Ｒ＝ＣＨ３）    
１，３−ブタンジオール                                        １０．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０２】
（インク９−Ｍの調整）
マゼンタ分散体                                                ３０．０％
構造式（I）のフッ素系界面活性剤（OMNOVA社製Polyfox）          １３．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）  １５．０％
（Ｒ＝ＣＨ３）  
１，３−ブタンジオール                                        １０．０％
グリセリン                                                      ９．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０３】
（インク９−Ｙの調整）
イエロー分散体                                                ２０．０％
構造式（I）のフッ素系界面活性剤（OMNOVA社製Polyfox）        １３．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）１５．０％
（Ｒ＝ＣＨ３）    
１，６−ヘキサンジオール                                      １０．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０４】
（インク９−Ｋの調整）
ブラック分散体                                                ３０．０％
構造式（I）のフッ素系界面活性剤（OMNOVA社製Polyfox）        １３．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
構造式（II）のアミド化合物（出光興産社製エクアミド：Ｍ１００）１５．０％
（Ｒ＝ＣＨ３）  
１，５−ペンタンジオール                                      １０．０％
グリセリン                                                      ７．５％
２−ピロリドン                                                  ２．０％
２−エチル１，３−ヘキサンジオール                              ２．０％
Ｃ１２Ｈ２４−（ＯＣＨ２ＣＨ２）９ＯＨ                          １．０％
プロキセルＬＶ                                                  ０．２％
１Ｎ−ＮａＯＨ                                                  ０．６％
イオン交換水                                                        残量
【０１０５】
（実施例７）
（インク１０−Ｃの調整）
シアン分散体                                                  ２０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
構造式（II）のアミド化合物（出光興産社製エクアミド：Ｍ１００）  ４８．０％
（Ｒ＝ＣＨ３）  
１，３−ブタンジオール                                          ５．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０６】
（インク１０−Ｍの調整）
マゼンタ分散体                                                ３０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
構造式（II）のアミド化合物（出光興産社製エクアミド：Ｍ１００）  ４８．０％
（Ｒ＝ＣＨ３）    
１，３−ブタンジオール                                          ５．０％
グリセリン                                                      ６．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０７】
（インク１０−Ｙの調整）
イエロー分散体                                                ２０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
構造式（II）のアミド化合物（出光興産社製エクアミド：Ｍ１００）  ４８．０％
（Ｒ＝ＣＨ３）    
１，６−ヘキサンジオール                                        ５．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０８】
（インク１０−Ｋの調整）
ブラック分散体                                                ３０．０％
構造式（I）のフッ素系界面活性剤（OMNOVA社製Polyfox）          ２．０％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ３）
構造式（II）のアミド化合物（出光興産社製エクアミド：Ｍ１００）  ４８．０％
（Ｒ＝ＣＨ３）    
１，５−ペンタンジオール                                        ５．０％
グリセリン                                                      ７．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１０９】
（比較例４）
（インク１１−Ｃの調整）
シアン分散体                                                  ２０．０％
構造式（I）のフッ素系界面活性剤（OMNOVA社製Polyfox）          ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
オレイン酸アミド                                              １５．０％
１，３−ブタンジオール                                        １３．５％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１１０】
（インク１１−Ｍの調整）
マゼンタ分散体                                                ３０．０％
構造式（I）のフッ素系界面活性剤（OMNOVA社製Polyfox）            ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
オレイン酸アミド                                              １５．０％
１，３−ブタンジオール                                        １２．５％
グリセリン                                                      ９．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１１１】
（インク１１−Ｙの調整）
イエロー分散体                                                ２０．０％
構造式（I）のフッ素系界面活性剤（OMNOVA社製Polyfox）            ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
オレイン酸アミド                                              １５．０％
１，６−ヘキサンジオール                                      １０．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１１２】
（インク１１−Ｋの調整）
ブラック分散体                                               ３０．０ ％
構造式（I）のフッ素系界面活性剤（OMNOVA社製Polyfox）            ０．５％
（Ａ＝Ｈ、Ｂ＝ＣＨ２Ｃ（ＣＨ３）２ＣＨ２、Ｘ＝２、Ｙ＝２、Ｚ＝１、Ｒｆ＝ＣＦ２ＣＦ３）
オレイン酸アミド                                              １５．０％
１，５−ペンタンジオール                                      １０．０％
グリセリン                                                      ７．５％
２−ピロリドン                                                  ２．０％
２−エチル１，３−ヘキサンジオール                              ２．０％
Ｃ１２Ｈ２４−（ＯＣＨ２ＣＨ２）９ＯＨ                          １．０％
プロキセルＬＶ                                                  ０．２％
１Ｎ−ＮａＯＨ                                                  ０．６％
イオン交換水                                                        残量
【０１１３】
（比較例５）
（インク１２−Ｃの調整）
シアン分散体                                                  ２０．０％
含フッ素界面活性剤（サーフロンＳ−１４１；旭硝子製）            ０．５％
構造式（II）のアミド化合物（出光興産社製エクアミド：Ｍ１００）１５．０％
（Ｒ＝ＣＨ３）  
へキシレングリコール                                            ４．０％
グリセリン                                                      ８．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１１４】
（インク１２−Ｍの調整）
マゼンタ分散体                                                ３０．０％
含フッ素界面活性剤（サーフロンＳ−１４１；旭硝子製）            ０．５％
構造式（II）のアミド化合物（出光興産社製エクアミド：Ｍ１００）１５．０％
（Ｒ＝ＣＨ３）    
３−メチル−１，３−ブタンジオール                            １１．５％
エチレングリコール                                              ５．０％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１１５】
（インク１２−Ｙの調整）
イエロー分散体                                                ２０．０％
含フッ素界面活性剤（サーフロンＳ−１４１；旭硝子製）            ０．５％
構造式（II）のアミド化合物（出光興産社製エクアミド：Ｍ１００）１５．０％
（Ｒ＝ＣＨ３）  
１，３−ブタンジオール                                          ８．５％
グリセリン                                                      ７．５％
２−エチル１，３−ヘキサンジオール                              ２．０％
プロキセルＬＶ                                                  ０．２％
１Ｎ−ＮａＯＨ                                                  ０．５％
イオン交換水                                                        残量
【０１１６】
（インク１２−Ｋの調整）
ブラック分散体                                                ３０．０％
含フッ素界面活性剤（サーフロンＳ−１４１；旭硝子製）            ０．５％
構造式（II）のアミド化合物（出光興産社製エクアミド：Ｍ１００）  １５．０％
（Ｒ＝ＣＨ３）  
２−メチル−２，４−ペンタンジオール                          １１．５％
２−ピロリドン                                                  ２．０％
２，２，４−トリメチル１，３−ペンタンジオール                  ２．０％
プロキセルＬＶ                                                  ０．２％
１Ｎ−ＮａＯＨ                                                  ０．５％
イオン交換水                                                        残量
【０１１７】
（実施例８）
（インク１２−Ｃの調整）
シアン分散体                                                      １５．０％
構造式（I）のフッ素系界面活性剤（OMNOVA社製Polyfox）              ０．５％
（Ａ＝ＣＯＨ、Ｂ＝（ＣＨ２）２、Ｒｆ＝ＣＦ３、Ｘ＝２、Ｙ＝２、Ｚ＝１０、）
構造式（II）のアミド化合物（出光興産社製エクアミド：Ｍ１００）      １５．０％
（Ｒ＝ＣＨ３）
グリセリン                                                          ８．０％
１、３−ブタンジオール                                            １３．０％
プロキセルＬＶ                                                    ０．２５％
２−エチル１，３−ヘキサンジオール                                  ２．０％
１Ｎ−ＮａＯＨ                                                      ０．５％
イオン交換水                                                            残量
【０１１８】
（インク１２−Ｍの調整）
マゼンタ分散体                                                     １５．０％
構造式（I）のフッ素系界面活性剤（OMNOVA社製Polyfox）                ０．５％
（Ａ＝ＣＯＨ、Ｂ＝（ＣＨ２）２、Ｒｆ＝ＣＦ３、Ｘ＝２、Ｙ＝２、Ｚ＝１０）
構造式（II）のアミド化合物（出光興産社製エクアミド：Ｍ１００）      １５．０％
（Ｒ＝ＣＨ３）
グリセリン                                                          ７．５％
１、６−ヘキサンジオール                                          １５．０％
プロキセルＬＶ                                                      ０．２５％
２−エチル１，３−ヘキサンジオール                                  ２．０％
１Ｎ−ＮａＯＨ                                                      ０．５％
イオン交換水                                                            残量
【０１１９】
（インク１２−Ｙの調整）
イエロー分散体                                                      １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｍ１００）       １５．０％
（Ｒ＝ＣＨ３）
グリセリン                                                            ８．０％
１、３−ブタンジオール                                              １３．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２０】
（インク１２−Ｋの調整）
ブラックー分散体                                                    １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｍ１００）      １５．０％
（Ｒ＝ＣＨ３）
グリセリン                                                            ７．５％
１、６−ヘキサンジオール                                            １５．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２１】
（実施例９）
（インク１３−Ｃの調整）
シアン分散体                                                        １５．０％
構造式（I）のフッ素系界面活性剤（OMNOVA社製Polyfox）                ５．０％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｍ１００）      ３０．０％
（Ｒ＝ＣＨ３）
グリセリン                                                            ７．０％
１、６−ヘキサンジオール                                              ２．０％
１、５−ペンタンジオール                                              ５．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２２】
（インク１３−Ｍの調整）
マゼンタ分散体                                                     １５．０％
構造式（I）のフッ素系界面活性剤（OMNOVA社製Polyfox）                ５．０％
（Ａ＝ＣＯＣＦ３、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ３０．０％
（Ｒ＝ＣＨ３）
グリセリン                                                            ８．０％
１、３−ブタンジオール                                                ７．５％
２−ピロリドン                                                        ２．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２３】
（インク１３−Ｙの調整）
イエロー分散体                                                      １５．０％
構造式（I）のフッ素系界面活性剤（OMNOVA社製Polyfox）                ５．０％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｍ１００）       ３０．０％
（Ｒ＝ＣＨ３）
グリセリン                                                            ７．０％
１、３−ブタンジオール                                                ７．５％
２−ピロリドン                                                        ２．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２４】
（インク１３−Ｋの調整）
ブラック分散体                                                    １５．０％
構造式（I）のフッ素系界面活性剤（OMNOVA社製Polyfox）                ５．０％
（Ａ＝ＣＯＣＦ３、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ３０．０％
（Ｒ＝ＣＨ３）
グリセリン                                                            ８．０％
１、６−ヘキサンジオール                                              ２．０％
１、５−ペンタンジオール                                              ５．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２５】
（実施例１０）
（インク１４−Ｃの調整）
シアン分散体                                                        １５．０％
構造式（I）のフッ素系界面活性剤（OMNOVA社製Polyfox）                １．５％
（Ａ＝ＣＯＨ、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ４５．０％
（Ｒ＝ＣＨ３）
グリセリン                                                          １８．０％
エチレングリコール                                                  １０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２６】
（インク１４−Ｍの調整）
マゼンタ分散体                                                     １５．０％
構造式（I）のフッ素系界面活性剤（OMNOVA社製Polyfox）                １．５％
（Ａ＝ＣＯＨ、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ４５．０％
（Ｒ＝ＣＨ３）
グリセリン                                                          １８．０％
エチレングリコール                                                  １０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２７】
（インク１４−Ｙの調整）
イエロー分散体                                                      １５．０％
構造式（I）のフッ素系界面活性剤（OMNOVA社製Polyfox）                １．５％
（Ａ＝ＣＯＨ、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）     ４５．０％
（Ｒ＝ＣＨ３）
グリセリン                                                        １５．０％
エチレングリコール                                                １０．０％
プロキセルＬＶ                                                    ０．２５％
２−エチル１，３−ヘキサンジオール                                  ２．０％
１Ｎ−ＮａＯＨ                                                      ０．５％
イオン交換水                                                            残量
【０１２８】
（インク１４−Ｋの調整）
ブラックー分散体                                                  １５．０％
構造式（I）のフッ素系界面活性剤（OMNOVA社製Polyfox）                １．５％
（Ａ＝ＣＯＨ、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ４５．０％
（Ｒ＝ＣＨ３）
グリセリン                                                          １５．０％
エチレングリコール                                                  １０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１２９】
（実施例１１）
（インク１５−Ｃの調整）
シアン分散体                                                        １５．０％
構造式（I）のフッ素系界面活性剤（OMNOVA社製Polyfox）                １．０％
（Ａ＝ＣＯＣＦ３、Ｂ＝（ＣＨ２）２、Ｒｆ＝ＣＦ３、Ｘ＝４、Ｙ＝４、Ｚ＝２０）
構造式（II）のアミド化合物（出光興産社製エクアミド：Ｂ１００）      １０．０％
（Ｒ＝ＣＨ３（ＣＨ２）３）
グリセリン                                                          １５．０％
３−メチル−１，３−ブタンジオール                                  ２０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３０】
（インク１５−Ｍの調整）
マゼンタ分散体                                                     １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝ＣＦ３、Ｘ＝４、Ｙ＝４、Ｚ＝２０）
構造式（II）のアミド化合物（出光興産社製エクアミド：Ｂ１００）      １５．０％
（Ｒ＝ＣＨ３（ＣＨ２）３）
グリセリン                                                          １５．０％
エチレングリコール                                                  ２０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３１】
（インク１５−Ｙの調整）
イエロー分散体                                                      １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝ＣＦ３、Ｘ＝４、Ｙ＝４、Ｚ＝２０）
構造式（II）のアミド化合物（出光興産社製エクアミド：Ｂ１００）       １５．０％
（Ｒ＝ＣＨ３（ＣＨ２）３）
グリセリン                                                          ２０．０％
３−メチル−１，３−ブタンジオール                                  ２０．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３２】
（インク１５−Ｋの調整）
ブラックー分散体                                                    １５．０％
構造式（I）のフッ素系界面活性剤（OMNOVA社製Polyfox）                  ０．５％
（Ａ＝ＣＯＣＦ３、Ｂ＝（ＣＨ２）２、Ｒｆ＝ＣＦ３、Ｘ＝４、Ｙ＝４、Ｚ＝２０）
構造式（II）のアミド化合物（出光興産社製エクアミド：Ｂ１００）      １５．０％
（Ｒ＝ＣＨ３（ＣＨ２）３）
グリセリン                                                          ２０．０％
２−ピロリドン                                                        １．０％
エチレングリコール                                                  ２０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３３】
（比較例６）
（インク１６−Ｃの調整）
シアン分散体                                                      １５．０％
界面活性剤（日光ケミカルズ社製  ＥＣＴＤ−６ＮＥＸ）                １．０％
グリセリン                                                          ８．０％
３−メチル−１，３−ブタンジオール                                １４．０％
２−ピロリドン                                                      １．０％
プロキセルＬＶ                                                    ０．２５％
２−エチル１，３−ヘキサンジオール                                  ２．０％
１Ｎ−ＮａＯＨ                                                      ０．５％
イオン交換水                                                            残量
【０１３４】
（インク１６−Ｍの調整）
マゼンタ分散体                                                     １５．０％
界面活性剤（日光ケミカルズ社製  ＥＣＴＤ−６ＮＥＸ）                  １．０％
グリセリン                                                            ７．５％
３−メチル−１，３−ブタンジオール                                  １４．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３５】
（インク１６−Ｙの調整）
イエロー分散体                                                      １５．０％
界面活性剤（日光ケミカルズ社製  ＥＣＴＤ−６ＮＥＸ）                  １．０％
グリセリン                                                            ８．０％
３−メチル−１，３−ブタンジオール                                  １４．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３６】
（インク１６−Ｋの調整）
ブラックー分散体                                                    １５．０％
界面活性剤（日光ケミカルズ社製  ＥＣＴＤ−６ＮＥＸ）                  １．０％
グリセリン                                                            ７．５％
３−メチル−１，３−ブタンジオール                                  １４．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３７】
（比較例７）
（インク１７−Ｃの調整）
シアン分散体                                                      １５．０％
界面活性剤（日本油脂社製ユニセーフＡ−ＬＹ）                        ０．５％
構造式（II）のアミド化合物（出光興産社製エクアミド：Ｍ１００）      １５．０％
（Ｒ＝ＣＨ３）
グリセリン                                                          １３．０％
１、５−ペンタンジオール                                              ８．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３８】
（インク１７−Ｍの調整）
マゼンタ分散体                                                     １５．０％
シアン分散体                                                        １５．０％
界面活性剤（日本油脂社製ユニセーフＡ−ＬＹ）                          ０．５％
構造式（II）のアミド化合物（出光興産社製エクアミド：Ｍ１００）      １５．０％
（Ｒ＝ＣＨ３）
グリセリン                                                          １３．０％
１、６−ヘキサンジオール                                            １５．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１３９】
（インク１７−Ｙの調整）
イエロー分散体                                                      １５．０％
界面活性剤（日本油脂社製ニッサンアノンＢＬ−ＳＦ）                    ０．５％
構造式（II）のアミド化合物（出光興産社製エクアミド：Ｍ１００）      １５．０％
（Ｒ＝ＣＨ３）
グリセリン                                                          １２．０％
１、６−ヘキサンジオール                                              ８．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１４０】
（インク１７−Ｋの調整）
ブラックー分散体                                                    １５．０％
界面活性剤（日本油脂社製ニッサンアノンＢＬ−ＳＦ）                    ０．５％
構造式（II）のアミド化合物（出光興産社製エクアミド：Ｍ１００）      １５．０％
（Ｒ＝ＣＨ３）
グリセリン                                                          １３．０％
１、６−ヘキサンジオール                                              ８．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１４１】
（比較例８）
（インク１８−Ｃの調整）
シアン分散体                                                        １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
グリセリン                                                          １０．０％
エチレングリコール                                                  １０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１４２】
（インク１８−Ｍの調整）
マゼンタ分散体                                                     １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
グリセリン                                                          １０．０％
エチレングリコール                                                  １０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１４３】
（インク１８−Ｙの調整）
イエロー分散体                                                      １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
グリセリン                                                          １０．０％
１、５−ペンタンジオール                                            １０．０％
プロキセルＬＶ                                                      ０．２５％
２−エチル１，３−ヘキサンジオール                                    ２．０％
１Ｎ−ＮａＯＨ                                                        ０．５％
イオン交換水                                                            残量
【０１４４】
（インク１８−Ｋの調整）
ブラックー分散体                                                    １５．０％
構造式（I）のフッ素系界面活性剤（OMNOVA社製Polyfox）                ０．５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
グリセリン                                                          １０．０％
１、５−ペンタンジオール                                            １０．０％
プロキセルＬＶ                                                      ０．２５％
２−エチル１，３−ヘキサンジオール                                    ２．０％
１Ｎ−ＮａＯＨ                                                        ０．５％
イオン交換水                                                          残量
【０１４５】
（実施例１２）
（インク１９−Ｃの調整）
シアン分散体                                                      １５．０％
構造式（I）のフッ素系界面活性剤（OMNOVA社製Polyfox）            ０．００５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｂ１００）      ５．０％
（Ｒ＝ＣＨ３（ＣＨ２）３）
グリセリン                                                        ８．０％
３−メチル−１，３−ブタンジオール                              １４．０％
プロキセルＬＶ                                                  ０．２５％
２−エチル１，３−ヘキサンジオール                                ２．０％
１Ｎ−ＮａＯＨ                                                    ０．５％
イオン交換水                                                          残量
【０１４６】
（インク１９−Ｍの調整）
マゼンタ分散体                                                   １５．０％
構造式（I）のフッ素系界面活性剤（OMNOVA社製Polyfox）          ０．００５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｂ１００）      ５．０％
（Ｒ＝ＣＨ３（ＣＨ２）３）
グリセリン                                                          ７．５％
３−メチル−１，３−ブタンジオール                                １４．０％
プロキセルＬＶ                                                    ０．２５％
２−エチル１，３−ヘキサンジオール                                  ２．０％
１Ｎ−ＮａＯＨ                                                      ０．５％
イオン交換水                                                          残量
【０１４７】
（インク１９−Ｙの調整）
イエロー分散体                                                    １５．０％
構造式（I）のフッ素系界面活性剤（OMNOVA社製Polyfox）          ０．００５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｂ１００）      ５．０％
（Ｒ＝ＣＨ３（ＣＨ２）３）
グリセリン                                                          ８．０％
１、５−ペンタンジオール                                          １５．０％
プロキセルＬＶ                                                    ０．２５％
２−エチル１，３−ヘキサンジオール                                  ２．０％
１Ｎ−ＮａＯＨ                                                      ０．５％
イオン交換水                                                            残量
【０１４８】
（インク１９−Ｋの調整）
ブラックー分散体                                                  １５．０％
構造式（I）のフッ素系界面活性剤（OMNOVA社製Polyfox）          ０．００５％
（Ａ＝ＣＯＣＦ３、Ｂ＝（ＣＨ２）２、Ｒｆ＝Ｃ２Ｆ５、Ｘ＝２、Ｙ＝２、Ｚ＝１０）
構造式（II）のアミド化合物（出光興産社製エクアミド：Ｂ１００）      ５．０％
（Ｒ＝ＣＨ３（ＣＨ２）３）
グリセリン                                                          ７．５％
１、５−ペンタンジオール                                          １５．０％
プロキセルＬＶ                                                    ０．２５％
２−エチル１，３−ヘキサンジオール                                  ２．０％
１Ｎ−ＮａＯＨ                                                      ０．５％
イオン交換水                                                            残量
【０１４９】
（実施例１３）
（インク２０−Ｃの調整）
シアン分散体                                                      １５．０％
構造式（I）のフッ素系界面活性剤（OMNOVA社製Polyfox）              １３．５％
（Ａ＝ＣＯＣＦ３、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）    ２０．０％
（Ｒ＝ＣＨ３）
グリセリン                                                          ７．０％
３−メチル−１，３−ブタンジオール                                １０．０％
２−ピロリドン                                                      １．０％
プロキセルＬＶ                                                    ０．２５％
２−エチル１，３−ヘキサンジオール                                  ２．０％
１Ｎ−ＮａＯＨ                                                      ０．５％
イオン交換水                                                            残量
【０１５０】
（インク２０−Ｍの調整）
マゼンタ分散体                                                     １５．０％
構造式（I）のフッ素系界面活性剤（OMNOVA社製Polyfox）              １３．５％
（Ａ＝ＣＯＣＦ３、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ２０．０％
（Ｒ＝ＣＨ３）
グリセリン                                                            ７．０％
３−メチル−１，３−ブタンジオール                                  １０．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                              残量
【０１５１】
（インク２０−Ｙの調整）
イエロー分散体                                                      １５．０％
構造式（I）のフッ素系界面活性剤（OMNOVA社製Polyfox）        ）      １３．５％
（Ａ＝ＣＯＣＦ３、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ２０．０％
（Ｒ＝ＣＨ３）
グリセリン                                                            ７．０％
３−メチル−１，３−ブタンジオール                                  １０．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                              残量
【０１５２】
（インク２０−Ｋの調整）
ブラックー分散体                                                    １５．０％
構造式（I）のフッ素系界面活性剤（OMNOVA社製Polyfox）                １３．５％
（Ａ＝ＣＯＣＦ３、Ｂ＝（ＣＨ２）２、Ｒｆ＝Ｃ２Ｆ５、Ｘ＝４、Ｙ＝４、Ｚ＝２０）
構造式（II）のアミド化合物（出光興産社製エクアミド：Ｍ１００）      ２０．０％
（Ｒ＝ＣＨ３）
グリセリン                                                            ７．０％
３−メチル−１，３−ブタンジオール                                  １０．０％
２−ピロリドン                                                        １．０％
プロキセルＬＶ                                                      ０．２５％
２−エチル１，３−ヘキサンジオール                                    ２．０％
１Ｎ−ＮａＯＨ                                                        ０．５％
イオン交換水                                                              残量
【０１５３】
実施例１〜１３及び比較例１〜８のインク各色について、彩度、起泡性、吐出安定性、ベタ部均一性、及び  ブリードを下記の方法により評価した。
実施例８〜１３、比較例６〜８については、表面張力、粘度についても評価した。
評価結果を表１、表２に示す。
【０１５４】
＜発色性（彩度）評価＞
プリンター（リコー製Gxe 3300）を用い、マイペーパー（株式会社NBSリコー製）上に印字を行ない、印刷パターンは、本発明のイエロー・マゼンタ・シアンの各カラーインクを１００％ｄｕｔｙで印字した。
印字条件は６００ｄｐｉ、ワンパス印字とした。
印字乾燥後、上記インクセットにおいて、イエロー・マゼンタ・シアンの各単色ベタ画像部において、反射型カラー分光測定濃度計（Ｘ−Ｒｉｔｅ社製）により測定し、ＣＩＥで規定されている色差表示法のＬ＊ａ＊ｂ＊表色系の座標を求め、それぞれ各色においての彩度Ｃ＊を求めた。この彩度が高いほど、発色良好なインクといえる。
なお、彩度Ｃ＊は下記数式（１）で定義される。
Ｃ＊＝［（ａ＊）２＋（ｂ＊）２］１／２・・・数式（１）
【０１５５】
＜起泡性評価試験＞
２５℃の環境下で、作製した記録用インクを１００ｍｌのメスシリンダーに１０ｍｌ入れ、該記録用インクと気泡の体積が１００ｍｌになるまで一定圧力の空気を注入し、該記録用インクと気泡の体積が１００ｍｌになった時点で空気の注入を停止した。空気の注入開始から空気の注入停止までの時間を起泡時間とし、以下の基準で評価した。
Ａ：起泡時間が１５秒以上
Ｂ：起泡時間が１０秒以上、１５秒未満
Ｃ：起泡時間が５秒以上、１０秒未満
Ｄ：起泡時間が５秒未満
これらの基準において、Ｂ以上を許容範囲とする。
【０１５６】
＜吐出安定性評価＞
プリンター（リコー製IPSio GXe3300）を用いて、マイペーパー（株式会社NBSリコー製）上に印字を行ない、印刷パターンは画像領域中、印字面積が紙面全面積中、各色印字面積が５％であるチャートにおいて、本発明のイエロー・マゼンタ・シアン・ブラックの各インクを１００％ｄｕｔｙで印字した。
印字条件は、記録密度６００ｄｐｉで、ワンパス印字とした。
また、上記実施例、比較例でのインクセットにて発色性評価を実施した後、吐出安定性評価を実施した。間欠印写としては、上記チャートを２０枚連続で印写後、２０分間吐出を実施しない休止状態にし、これを５０回繰り返して、累計１０００枚印写後、もう一度同チャートを印写したときの５％チャートベタ部の筋、白抜け、噴射乱れの有無を目視で評価した。
ＡＡ：ベタ部に筋・白抜け・噴射乱れがない。
Ａ：１スキャン目に、1ch以上のベタ部の筋・白抜け・噴射乱れが認められる。
Ｂ：１スキャン目に、ベタ部に若干の筋・白抜け・噴射乱れが認められる。
Ｃ：１スキャン目に、筋・白抜け・噴射乱れが認められる。
Ｄ：ベタ部全域にわたって、筋・白抜け・噴射乱れが認められる。
これらの基準において、Ａ以上を許容範囲とする。
【０１５７】
＜ベタ印字部の均一性（ベタ均一性）＞
プリンター（リコー製IPSio GXe3300）を用いて、マイペーパー（株式会社NBSリコー製）上に印字を行ない、印刷パターンは、本発明のイエロー・マゼンタ・シアン・ブラックの各インクを１００％ｄｕｔｙで印字した。
得られたベタ画像の均一性を目視で観察し、評価した。
ＡＡ：均一性に優れたベタ画像である。
Ａ：ベタ部に斑がほとんど認められない。
Ｂ：ベタ部に若干の斑が認められる。
Ｃ：ベタ部全域に斑が認められる。
これらの基準において、Ａ以上を許容範囲とする。
【０１５８】
＜ブラック−カラー間のブリード評価＞
プリンター（リコー製IPSio GXe3300）を用いて、マイペーパー（株式会社NBSリコー製）上に印字を行なった。印刷パターンは、各カラーインクを１００％ｄｕｔｙで印字した。
得られた各カラーインクベタ画像部中にブラックインクの文字を印字することにより、カラーインク−ブラックインク間のブリード（にじみ）を目視にて、下記基準で評価した。
さらに、ブラック−カラー間のブリードについて、カラーインクとブラックインクとを表３のように組合せて評価した。
印字条件の記録密度は６００ｄｐｉ、ワンパス印字とした。
ＡＡＡ：ブリードの発生が全くなく、黒文字が鮮明に認識でき、目視でにじみは認められない。
ＡＡ  ：ブリードの発生がなく、黒文字が鮮明に認識でき、目視でにじみは認められない。
Ａ：ブリードの発生がなく、黒文字が鮮明に認識できる。
Ｂ：ブリードが若干発生し、黒文字が少しにじむ。
Ｃ：ブリードが発生し、黒文字の認識が困難である。
これらの基準において、Ａ以上を許容範囲とする。
【０１５９】
＜表面張力＞
表面張力（ｍＮ/ｍ）を、全自動表面張力計（ＣＢＶＰ−Ｚ、協和界面科学株式会社製）を用いて測定した。
【０１６０】
＜粘度＞
粘度（ｍＰａ・ｓ）を、R型粘度計（ＲＣ−５００、東機産業社製）を用いて測定した。
【０１６１】
【表１】
0005919854.tif 000006
【０１６２】
【表２】
0005919854.tif 000007
【０１６３】
【表３】
0005919854.tif 000008
【０１６４】
（１）彩度の評価：実施例１〜７のインクと、比較例１、３、５のインクとの比較から、前記構造式（I）で表されるフッ素系界面活性剤を添加することで、彩度が上昇することが分かる。
（２）彩度の評価：実施例１〜７のインクと、比較例２、４のインクとの比較から、前記構造式（I）で表されるフッ素系界面活性剤を添加しても、アミド化合物の含まない場合及び構造式（II）で表されるアミド化合物を含まない場合は、彩度上昇効果は低いことが分かる。
（３）起泡性の評価：実施例１〜７のインク調整例と、比較例１〜５のインク調整例との比較から、前記構造式（I）で表されるフッ素系界面活性剤と、構造式（II）で表されるアミド化合物とを添加することで、起泡性が抑制され、泡の立ちにくいインクになり、吐出安定性が確保できることが分かる。
（５）ベタ均一性の評価：実施例１〜７のインクと、比較例１〜５のインクとの比較から、前記構造式（I）で表されるフッ素系界面活性剤と、前記構造式（II）で表されるアミド化合物を併用することにより、ベタ印字部の均一性が増加することが分かる。
（６）実施例１のインクと、実施例６のインクとの比較から、起泡性を抑制し、吐出安定性を向上させるには、前記構造式（I）で表されるフッ素系界面活性剤の添加量は１０ｗｔ％以下が好ましいことが分かる。
また、実施例１のインクと実施例４のインクとの比較から前記構造式（I）で表されるフッ素系界面活性剤の添加量は０．０１ｗｔ％以上が好ましいことが分かる。
実施例１のインクと実施例５のインクとの比較から、前記構造式（II）で表されるアミド化合物の添加量は１０ｗｔ％以上が好ましいことが分かる。
実施例３と実施例７の比較から、前記構造式（II）で表されるアミド化合物の添加量は４５．０ｗｔ％以下が好ましいことが分かる。
（７）ブリードの評価：実施例１〜７と、比較例１〜５との比較によれば、カラーインク及び、ブラックインクに前記構造式（I）で表されるフッ素系界面活性剤を添加することで、ビヒクルが速やかに浸透し、色材が紙面に均一に残るため、ブリードを抑制できる。  また、参考例１，２から、構造式（I）で表されるフッ素系界面活性剤及び構造式（II）で表されるアミド化合物を含むインクが、カラーインクのみ、または、ブラックインクのみの場合は、ブリードが生じることが分かる。
【０１６５】
また、（８）彩度の評価：実施例８〜１１と、比較例６、７のインク調整例との比較によれば、前記構造式（I）の特定なフッ素系界面活性剤を添加することで、彩度が上昇することが分かる。
（９）彩度の評価：実施例８〜１１と、実施例１２との比較によれば、前記構造式（I）の特定なフッ素系界面活性剤を添加しても、必要量に届かない場合、彩度上昇効果は低いことが分かる。
（１０）起泡性の確認：実施例８〜１１のインク調整例と、比較例６〜８のインク調整例との比較によれば、前記構造式（I）のフッ素系界面活性剤を添加することで、起泡性が抑制され、泡の立ちにくいインクになることが分かる。
（１１）起泡性の確認：実施例８のインク調整例と、実施例１３のインク調整例との比較によれば、前記構造式（I）のフッ素系界面活性剤の添加量が多すぎると、起泡性が大きくなってしまうことが分かる。
（１２）吐出安定性の評価：実施例８〜１１と、比較例６，７との比較によれば、前記構造式（I）のフッ素系界面活性剤を添加することで、インクの起泡性が抑えられているため、ヘッド内での起泡性が抑制されて泡が発生しにくくなり、吐出安定性が確保されていることが分かる。
（１３）吐出安定性の評価：：実施例８のインク調整例と、実施例１３のインク調整例との比較によれば、前記構造式（I）のフッ素系界面活性剤の添加量が多すぎると、起泡性が大きくなってしまい、吐出安定性が確保できないことが分かる。
（１４）カラーブリードの評価：実施例８〜１１と、比較例６〜８との比較によれば、カラーインク及び、ブラックインクに前記構造式（I）のフッ素系界面活性剤を添加することで、ビヒクルが速やかに浸透し、色材が紙面に均一に残るため、ブリードを抑制できることが分かる。
（１５）カラーブリードの評価：実施例８と、及び参考例３，４との比較によれば、前記構造式（I）のフッ素系界面活性剤を添加しても、カラーインクもしくは、ブラックインクのみへの添加では、効果は薄く、カラーインク及びブラックインクの両方に添加しないとブリードが悪化することが分かる。
（１６）ベタ均一性の評価：実施例８〜１１及び実施例１２、１３と、比較例６〜８との比較によれば、前記構造式（I）のフッ素系界面活性剤と、前記構造式（II）のアミド化合物を併用する事により、ベタ印字部の均一性が増加することが分かる。
【符号の説明】
【０１６６】
１ｂ 共通液室
２ａ 流体抵抗部
２ｂ 加圧液室
２ｃ 連通口
３ａ ノズル
５ｆ 駆動部
５ｇ 支持部（非駆動部）
６ａ 凸部
６ｂ ダイヤフラム部
６ｃ インク流入口
１０ フレーム
２０ 流路板
３０ ノズルプレート
４０ ベース
５０ 積層圧電素子
６０ 振動板
７０ 接着層
１３１ ガイドロッド
１３３ キャリッジ
１３４ 記録ヘッド
１４１ 用紙積載部（圧板）
１４２ 用紙
１５７ 搬送ローラー
１５８ テンションローラー
２００ インクカートリッジ
２４１ インク袋
２４２ インク注入口
２４３ インク排出口
２４４ カートリッジケース
【先行技術文献】
【特許文献】
【０１６７】
【特許文献１】特開２０１０−１６３５３３号公報
【図１】
0005919854.tif 000011
【図２】
0005919854.tif 000012
【図３】
0005919854.tif 000013
【図４】
0005919854.tif 000014